"メタアクリロイル基を有する化合物A、ポリテトラメチレングリコール骨格を有するメタアクリレート化合物B、及び4級アンモニウム塩基含有ポリマーCを含有することを特徴とする帯電防止樹脂組成物。ポリテトラメチレングリコール骨格を有するメタアクリレート化合物Bの含有量がメタアクリロイル基を有する化合物A、ポリテトラメチレングリコール骨格を有するメタアクリレート化合物B、及び4級アンモニウム塩基含有ポリマーCの合計中0.5~40重量である、請求項1に記載の滑り性に優れた塗膜を形成する帯電防止樹脂組成物。基材上に請求項1又は2に記載の帯電防止樹脂組成物を塗布して成ることを特徴とするフィルム又は成型品。本発明は、滑り性に優れた塗膜を形成する帯電防止樹脂組成物を提供することを課題とする。また、本発明は、滑り性に優れた帯電防止層を有するフィルム又は成型品を提供することを課題とする。すなわち、本発明の第1の要旨は、メタアクリロイル基を有する化合物A、ポリテトラメチレングリコール骨格を有するメタアクリレート化合物B、及び4級アンモニウム塩基含有ポリマーCを含有することを特徴とする帯電防止樹脂組成物に存する。そして、本発明の第2の要旨は、基材上に上記の帯電防止樹脂組成物を塗布して成ることを特徴とするフィルム又は成型品に存する。本発明によれば前記の課題が解決される。以下、本発明を詳細に説明する。本発明の帯電防止樹脂組成物は、メタアクリロイル基を有する化合物A、ポリテトラメチレングリコール骨格を有するメタアクリレート化合物B、及び4級アンモニウム塩基含有ポリマーCを含有することを特徴とする。メタアクリロイル基を有する化合物Aは、分子内にメタアクリロイル基を1以上有する化合物を意味し、モノマーであっても、オリゴマーであってもよい。本発明では、アクリロイル基とメタアクリロイル基を総称して、メタアクリロイル基という。すなわち、メタアクリロイル基を有する化合物とは、アクリロイル基のみを有する化合物であってもよく、メタアクリロイル基のみを有する化合物であってもよく、アクリロイル基とメタアクリロイル基とを有する化合物であってもよい。また、以下に記載するメタアクリレート、メタアクリル酸エステルについても同様である。メタアクリロイル基を有する化合物Aとしては、例えば、以下に記載する多官能メタアクリレート、単官能メタアクリレートのモノマーやオリゴマー又はポリマーが挙げられる。多官能メタアクリレートの具体例としては、ペンタエリスリトールテトラメタアクリレート、エトキシ化ペンタエリスリトールテトラメタアクリレート、プロポキシ化ペンタエリスリトールテトラメタアクリレート、ペンタエリスリトールトリメタアクリレート、ジペンタエリスルトールヘキサメタアクリレート、ジペンタエリスリトールペンタメタアクリレート、エトキシ化イソシアヌル酸トリメタアクリレート、ジトリメチロールフプロパンテトラメタアクリレート、グリセリントリメタアクリレート、エトキシ化グリセリントリメタアクリレート、プロポキシ化グリセリントリメタアクリレート、ネオペンチルグリコールジメタアクリレート、2,2,2-トリスメタアクリロイロキシメチルエチルコハク酸、2,2,2-トリスメタアクリロイロキシメチルエチルフタル酸、ジエチレングリコールジメタアクリレート、トリメチロールプロパントリメタアクリレート、エトキシ化トリメチロールプロパントリメタアクリレート、プロポキシ化トリメチロールプロパントリメタアクリレート、1、6-ヘキサンジオールジメタアクリレート、エトキシ化ビスフェノールAジメタアクリレート、プロポキシ化ビスフェノールAジメタアクリレート、エトキシ化水添ビスフェノールAジメタアクリレート、プロポキシ化水添ビスフェノールAジメタアクリレート、9,9-ビス4-2-メタアクリロイルオキシエトキシフェニルフルオレン、トリシクロデカンジメタノールジメタアクリレート、ジオキサングリコールジメタアクリレート、1分子中にメタアクリレートが2個以上のエポキシメタアクリレート、1分子中にメタアクリレートが2個以上のウレタンメタアクリレート、1分子中にメタアクリレートが2個以上のポリエステルアクリレート、グリシジルメタアクリレートの単独または共重合体のメタアクリル酸付加物、メタアクリル酸の単独または共重合体のグリシジルメタアクリレート付加物、4-ヒドロキシブチルメタアクリレートグリシジルエーテルの単独または共重合体のメタアクリル酸付加物、メタアクリル酸の単独または共重合体の4-ヒドロキシブチルメタアクリレートグリシジルエーテル付加物、2-メタアクリロイルオキシエチルイソシアネートの単独または共重合体の水酸基とメタアクリロイル基を有する化合物の付加物、水酸基とメタアクリロイル基を有する化合物の単独または共重合体の2-メタアクリロイルオキシエチルイソシアネート付加物が挙げられる。ここで、水酸基とメタアクリロイル基を有する化合物としては、4-ヒドロキシブチルメタアクリレート、シクロヘキサンジメタノールモノメタアクリレート、2-ヒドロキシエチルメタアクリレート、2-ヒドロキシプロピルメタアクリレートが特に好ましい。単官能メタアクリレートの具体例としては、メチルメタアクリレート、エチルメタアクリレート、アクリロニトリル、4-ヒドロキシブチルメタアクリレート、4-ヒドロキシブチルメタアクリレートグリシジルエーテル、シクロヘキサンジメタノールモノメタアクリレート、2-ヒドロキシエチルメタアクリレート、2-ヒドロキシプロピルメタアクリレート、2-ヒドロキシブチルメタアクリレート、フェノキシエチルメタアクリレート、2-フェノキシ-2-ヒドロキシプロピルメタアクリレート、2-ヒドロキシ-3-フェノキシプロピルメタアクリレート、3-クロロ-2-ヒドロキシプロピルメタアクリレート、グリセリンモノメタアクリレート、グリシジルメタアクリレート、ラウリルメタアクリレート、シクロヘキシルメタアクリレート、イソボルニルメタアクリレート、トリシクロデカニルメタアクリレート、ジシクロペンテニルメタアクリレート、n-ブチルメタアクリレート、ヘキシルメタアクリレート、ヘプチルメタアクリレート、オクチルメタアクリレート、ノニルメタアクリレート、デシルメタアクリレート、イソデシルメタアクリレート、ドデシルメタアクリレート、n-ステアリルメタアクリレート、ベンジルメタアクリレート、フェノールエチレンオキサイド変性メタアクリレート、ノニルフェノールプロピレンオキサイド変性メタアクリレート、ヒドロキシエチル化o-フェニルフェノールメタアクリレート、2-メタアクリロイルオキシエチルアシッドホスフェート、2-メタアクリロイルオキシ-2-ヒドロキシプロピルフタレート等のフタル酸誘導体のハーフメタアクリレート、フルフリルメタアクリレート、カルビトールメタアクリレート、ベンジルメタアクリレート、ブトキシエチルメタアクリレート、アリルメタアクリレート2-アクリロイルオキシエチルアシッドホスフェートモノエステル等が挙げられる。これらのメタアクリロイル基を有する化合物Aは、2種以上を混合して使用してもよい。また、ポリテトラメチレングリコール骨格を有するメタアクリレート化合物Bが滑り性に寄与するメカニズムとしては、ポリテトラメチレングリコール骨格の疎水性が高いために塗膜表面に濃縮されることによるものと推定されることから、メタアクリロイル基を有する化合物Aは、ポリテトラメチレングリコール骨格よりも極性が高い構造を有するものがより好ましい。メタアクリロイル基を有する化合物Aの含有量は、メタアクリロイル基を有する化合物A、ポリテトラメチレングリコール骨格を有するメタアクリレート化合物B、及び4級アンモニウム塩基含有ポリマーCの合計中、通常30~99重量、好ましくは50~98重量である。メタアクリロイル基を有する化合物Aの含有量が少な過ぎると塗膜の耐擦傷性が悪くなり、多過ぎると4級アンモニウム塩基含有ポリマーCの濃度が低下し帯電防止性が低下する。ポリテトラメチレングリコール骨格を有するメタアクリレート化合物Bとしては、ポリテトラメチレングリコールモノメタアクリレート、ポリテトラメチレングリコールジメタアクリレート、ポリテトラメチレングリコール骨格を有するウレタンメタアクリレート、ポリテトラメチレングリコール骨格を有するエポキシメタアクリレート等が挙げられる。これらのポリテトラメチレングリコール骨格を有するメタアクリレート化合物Bは、2種以上を混合して使用してもよい。ポリテトラメチレングリコール骨格を有するメタアクリレート化合物Bの含有量は、所望する滑り性、帯電防止性によっても異なるが、メタアクリロイル基を有する化合物A、ポリテトラメチレングリコール骨格を有するメタアクリレート化合物B、及び4級アンモニウム塩基含有ポリマーCの合計中、通常0.5~40重量、好ましくは~30重量である。4級アンモニウム塩基含有ポリマーCは、4級アンモニウム塩基を1以上有するポリマーである。4級アンモニウム塩基含有ポリマーCは、例えば、4級アンモニウム塩基を含有する不飽和基を有するモノマーと、他の不飽和基を有する化合物例えば、モノマー、オリゴマーとの共重合によって得ることが出来る。このような4級アンモニウム塩基含有ポリマーCの具体例としては、以下のi~vが挙げられる。i4級アンモニウム塩基を含有した重合性基を有するモノマーと、メタアクリル酸エステルとの共重合体ii4級アンモニウム塩基を含有した重合性基を有するオリゴマーと、メタアクリル酸エステルとの共重合体iii4級アンモニウム塩基含有メタアクリル酸エステルと、他のメタアクリル酸エステル及び/又はスチレン系モノマーとの共重合体iv4級アンモニウム塩基含有メタアクリル酸エステルと、他のメタアクリル酸エステル及び/又はスチレン系オリゴマーとの共重合体v4級アンモニウム塩基含有メタアクリル酸エステルと、他のメタアクリル酸エステル及び/又は他のメタアクリル酸エステルオリゴマーとの共重合体4級アンモニウム塩基を含有した重合性基を有するモノマーの具体例としては、ジメチルアミノエチルメタアクリレートの4級塩の如きエステル結合を有する化合物、ジエチルアミノエチルメタアクリルアミドの4級塩の如きアミド結合を有する化合物などが挙げられる。4級アンモニウム塩基含有ポリマーCの分子量は、ゲルパーミエーションクロマトグラフィーGPCを使用したポリスチレン標準により求められる数平均重量分子量として、通常5000~500000、好ましくは7000~300000である。4級アンモニウム塩基含有ポリマーCの数平均重量分子量がこの下限を下回ると、硬化塗膜表面へのブリードが起こり易くなる恐れがあり、また、上限を上回ると、滑り性に優れた塗膜を形成する帯電防止樹脂組成物における相溶性が低下する恐れがある。上記の4級アンモニウム塩基含有ポリマーCは2種以上を混合して使用してもよい。4級アンモニウム塩基含有ポリマーCの含有量は、メタアクリロイル基を有する化合物A、ポリテトラメチレングリコール骨格を有するメタアクリレート化合物B、及び4級アンモニウム塩基含有ポリマーCの合計中、通常0.5~30重量、好ましくは1~20重量である。4級アンモニウム塩基含有ポリマーCの含有量が少な過ぎると4級アンモニウム塩基含有ポリマーによる十分な帯電防止性能を得ることが出来ず、多過ぎると硬化塗膜の透明性が低下する恐れがある。本発明の帯電防止樹脂組成物は、通常、ガンマ線、電子線、紫外線などの活性エネルギー線や熱よって硬化することが出来る。紫外線で硬化させる場合、本発明の帯電防止樹脂組成物には光重合開始剤を添加することが好ましい。光重合開始剤としては、ベンゾフェノン系開始剤、ジケトン系開始剤、アセトフェノン系開始剤、ベンゾイン系開始剤、チオキサントン系開始剤、キノン系開始剤などの公知の重合開始剤を使用してもよい。熱で硬化する場合、本発明の帯電防止樹脂組成物には有機過酸化物を添加することが好ましい。有機過酸化物としては、ケトンパーオキサイド、ハイドロパーオキサイド、ジアルキルパーオキサイド、ジアシルパーオキサイド、パーオキシジカーボネート、パーオキシエステル等が挙げられる。通常、重合開始剤の使用量は、帯電防止樹脂組成物中のメタアクリロイル基を有する化合物A、ポリテトラメチレングリコール骨格を有するメタアクリレート化合物B、及び4級アンモニウム塩基含有ポリマーCの合計100重量部に対して0.1~20.0重量部の範囲である。本発明の帯電防止樹脂組成物は溶剤を含有させて使用することが出来る。硬化後に得られる帯電防止層が所望の厚さとなるよう任意の量の溶剤を含有させることが出来る。溶剤としては、例えば、メチルイソブチルケトン、メチルエチルケトン、シクロヘキサノン、メチルアミルケトン等のケトン系溶剤、メタノール、エタノール、t-ブタノール、イソプロパノール、n-ブタノール、プロピレングリコールモノメチルエーテル等のアルコール系溶剤などが挙げられる。これらの溶剤は2種以上を組み合わせて使用してもよい。溶剤の含有量は、メタアクリロイル基を有する化合物A、ポリテトラメチレングリコール骨格を有するメタアクリレート化合物B、及び4級アンモニウム塩基含有ポリマーCの合計100重量部に対し、通常1~10,000重量部、好ましくは20~5000重量部、更に好ましくは40~1000重量部の範囲である。本発明の帯電防止樹脂組成物には、シリコーン系、フッ素系のレベリング剤、N-ビニルホルムアミドのようなアミド結合を有する重合性モノマー等を添加することも可能である。また、本発明の帯電防止樹脂組成物に微粒子を添加することにより、ハードコート層の表面に微細な凸凹が形成されるため、防眩性も付与することが出来る。この場合、微粒子としては、シリカ等の無機系微粒子や、ポリメチルメタアクリレート等の有機系微粒子などが挙げられる。また、本発明の帯電防止樹脂組成物には、上記以外にも必要に応じてその他の添加剤を含有させてもよい。本発明の帯電防止樹脂組成物は、通常、公知の塗工装置を使用して基材上に塗布した後、溶剤を含有させた場合は溶剤を除去して乾燥し、活性エネルギー線を照射して硬化させることにより、滑り性に優れた帯電防止層を形成する用途に使用される。滑り性に優れた帯電防止層は、基材上に他の層を介して形成してもよい。公知の塗工装置としては、マイクログラビアコーター、グラビアコーター、マイヤーバーコーター、ダイコーター、スプレー塗装などの塗工装置を使用することが出来る。また、基材としては、特に制限されるものではないが、例えば、ポリカーボネート系樹脂、ポリエステル系樹脂、アクリル系樹脂、トリアセチルセルロース樹脂、ノルボルネン系樹脂などの樹脂フィルムや樹脂基板を挙げることが出来る。本発明の帯電防止樹脂組成物を使用することにより形成された滑り性に優れた帯電防止層は、指紋などによる汚染が目立ち難く、付着した指紋が拭き取り易いことから、耐指紋性帯電防止層として利用することも可能である。本発明のフィルムまたは成型品は、滑り性に優れた帯電防止層を有するため、電機製品の筐体、ディスプレイ等の表示素子のハードコート層などの保護用フィルム、精密電子部品、床材、各種フィルム、シート、成型品などとして有用である。以下、本発明を実施例により更に詳細に説明するが、本発明はその要旨を超えない限り以下の実施例に限定されるものではない。実施例1~3及び比較例1:各構成成分を表1に示す割合で配合した組成物を、トリアセチルセルロースフィルム80μm上に10バーコーターにて塗布し、約60°Cで1分間乾燥後、80W/cmの高圧水銀ランプを使用し、積算光量400mJ/cm2、ピーク強度140mW/cm2の条件で硬化させた。※1:東亞合成社製ジペンタエリスリトールペンタアクリレート/ヘキサアクリレート混合物※2:新中村化学工業社製ポリテトラメチレングリコールジアクリレート※3:日本化成社製4級アンモニウム塩基含有ポリマー数平均分子量28000※4:チバスペシャリティーケミカルズ社製1-ヒドロキシシクロヘキシルフェニルケトン実施例1~3及び比較例1で得られた帯電防止層を有するフィルムについて下記項目を評価し、評価結果を表2に示した。1表面抵抗:23°C、50RHの環境下、三菱化学アナリテック社製ハイレスタUP/URSプローブを使用し、印加電圧500Vで測定した。2静摩擦係数:NBC社製ポリエステル製スクリーンメッシュ305メッシュ/inchを使用して塗膜表面との静摩擦係数を測定した。測定にはHEIDON社製StaticFrictionTESTERHEIDON-10を使用した。表2の結果から、本発明の帯電防止樹脂組成物を使用することにより、滑り性と帯電防止性能の向上が可能であることが確認された。"